SEM照片(实施例1)。SEM照片(实施例2)。1.5μm以下的束的数量。1.5μm以下的束的数量。优选测定的束数在50根以上,更优选在100根以上。1Ω/□~10000Ω/□,且总光线透射率为40%以上。在本发明中,ID/IG值优选为0.03以下,更优选为0.02以下。10nm~500nm。10nm以下时,有时导电性不足,当膜厚为500nm以上时,有时透明性不足。0.01重量%~10重量%,更优选为0.1重量%~1重量%。0°~5°的透明导电膜。羧基是以COOM(M为K、Na等金属元素)表示的基团。(参照Langmuir(2001)17,7172)。这里,作为金属元素M,可列举Li、Na、K等碱金属,Be、Mg、Ca等碱土金属,Al、Sc、Ti、V、Cr、Mn、Fe、Co、Ni、Cu、Zn、Pd等过渡金属。在上述金属中,优选1价的金属元素,更优选Li、Na、K等碱金属。其中,特别优选Na、K。